(57)【特許請求の範囲】
【請求項１】
４つの角部が面取り状である矩形状の光電変換部と、
前記光電変換部の一主面の上に配された電極と、
を有し、
前記一主面は、
半導体基板の面上に形成された開口部を有する絶縁層と前記開口部に形成された電極とを有する太陽電池セルの製造方法であって、
前記半導体基板の面上にテクスチャー構造を形成する工程と、
前記テクスチャー構造上にあり、所定の粘度であって光または熱で硬化する樹脂を用いて樹脂層を形成する工程と、
前記樹脂層を用いて前記開口部と前記テクスチャー構造の凹凸を覆い凹部と凸部とを有する前記絶縁層とを形成する工程と、
メッキ法により前記開口部に前記電極を形成する工程と、を含み、
前記絶縁層を形成する工程は、前記絶縁層の前記凸部の最上点の高さと前記凹部の最下点の高さとの差が前記テクスチャー構造の凸部の最上点の高さと凹部の最下点の高さとの差よりも小さくする工程を含む、
太陽電池セルの製造方法。
【請求項２】
前記樹脂層を形成する工程は、前記面上に前記樹脂を塗布する工程を含む請求項１記載の太陽電池セルの製造方法。
【請求項３】
前記樹脂は光硬化性樹脂であり、前記絶縁層を形成する工程は前記樹脂層の所定部分に光を選択的に照射して、前記樹脂を硬化させる工程を含む請求項１〜２記載のいずれか１項記載の太陽電池セルの製造方法。
【請求項４】
前記絶縁層を形成する工程は、前記樹脂層を有機溶剤により部分的に除去する工程を含む請求項１〜３記載のいずれか１項記載の太陽電池セルの製造方法。
【請求項５】
請求項１〜４のいずれか１項に記載の太陽電池セルの製造方法の工程を含む太陽電池モジュールの製造方法。
【発明の詳細な説明】
【技術分野】
【０００１】
本発明は、太陽電池セルの製造方法および太陽電池モジュールの製造方法に関する。
【背景技術】
【０００２】
太陽電池セルの電極の形成方法としてメッキ法が知られている。図１１を参照して、従来の太陽電池セルの電極のメッキ法による形成方法について説明する。【０００３】
図１１（ａ）において、表面側にｎ＋層１０１a及び裏面側にｐ＋層１０１bを備えたｐ型基板１０１を準備する。【０００４】
その後、基板１０１の表面上に、開口部１０２を有する窒化シリコン等からなる反射防止膜１０３を形成する。この開口部１０２は、後の工程において電極が形成される領域上を露出するために設けらる。【０００５】
次に、図１１（ｂ）に示すように、反射防止膜１０３の表面上の全面に酸化膜又はフォトレジスト膜からなるマスク層１０４を形成した後、基板１０１の裏面上に電極１０５を無電解メッキ法により形成する。【０００６】
その後、図１１（ｃ）に示すように、反射防止膜１０３上のマスク層１０４を除去する。【０００７】
そして、図１１（ｄ）に示すように反射防止膜１０３上の開口部１０２から露出した基板１０１の表面上に電極１０６を無電解メッキ法により形成する。
【先行技術文献】
【特許文献】
【０００８】
【特許文献１】特開昭６０−１０７９０
【発明の概要】
【発明が解決しようとする課題】
【０００９】
しかしながらが、上述した方法では、反射防止膜１０３が窒化シリコン等の無機膜である場合、開口部１０２を形成する工程が煩雑であるという問題がある。
【課題を解決するための手段】
【００１０】
本発明の太陽電池セルの製造方法は、半導体基板の表面上に形成された開口部を有する絶縁層と前記開口部において前記表面上に形成された電極とを有する太陽電池セルの製造方法であって、前記表面上に光や熱に反応性のある所定の粘度の樹脂を用いて樹脂層を形成する工程と、前記樹脂層に前記開口部を形成する工程と、前記樹脂層を用いて前記開口部を有する前記絶縁層を形成する工程と、メッキ法により前記開口部において前記表面上に前記電極を形成する工程と、を含む。【００１１】
本発明に係る太陽電池モジュールの製造方法は、上述に記載の太陽電池セルの製造方法の工程を含むことを特徴とする。
【発明の効果】
【００１２】
本発明に係る太陽電池セルの製造方法および太陽電池モジュールの製造方法では、メッキ法による太陽電池セルの電極が容易に形成できる。
【図面の簡単な説明】
【００１３】
【図１】図１（ａ）は本発明の第１の実施形態に係る太陽電池セルの表面側平面図であり、図１（ｂ）は裏面側平面図であり、図１（ｃ）は図１（ａ）、(ｂ)のＡ−Ａ’における断面図である。
【図２】図１（ｃ）の破線で囲む部分Ｂを拡大した断面図である。
【図３】本発明の第１の実施形態に係る太陽電池セルの製造方法を示したプロセス図である。
【図４】本発明の第１の実施形態に係る太陽電池セルの製造方法を示したプロセス図である。
【図５】図５（ａ）は本発明の第２の実施形態に係る太陽電池セルの裏面側平面図であり、図５（ｂ）は表面側平面図である。
【図６】図５（ａ）、（ｂ）のＡ−Ａ’における断面図である。
【図７】本発明の第２の実施形態に係る太陽電池セルの製造方法を示したプロセス図である。
【図８】本発明の一実施形態に係る太陽電池モジュールの上面図である。
【図９】本発明の実施形態に係る太陽電池モジュールの斜視図である。
【図１０】図８のＡ−Ａ’に沿った一部断面図である。
【図１１】従来の太陽電池セルの製造方法を示したプロセス図である。
【発明を実施するための形態】
【００１４】
（第１の実施形態）
以下、図面を用いて、本発明の第１の実施形態に係る太陽電池セルの製造方法について、図面を参照しながら詳細に説明する。
【００１５】
図１〜図２を参照して、本実施形態に係る太陽電池セルの構成について説明する。図１（ａ)は太陽電池セルの表面側平面図であり、図１（ｂ)は裏面側平面図であり、図１（ｃ）は図１（ａ）、（ｂ）のＡ−Ａ’に沿った太陽電池セルの断面図であり、図２は図１（ｃ）の破線で囲む部分Ｂを拡大した断面図である。
【００１６】
太陽電池セル１は、ｎ型単結晶シリコン基板２のテクスチャー構造を有する第１の主面上には、厚み５ｎｍ〜２０ｎｍのi型アモルファスシリコン層３、厚み５ｎｍ〜２０ｎｍのｐ型アモルファスシリコン層４、及び厚み７０μｍ〜１００ｎｍの透明導電膜層５がこの順序に形成されている。
【００１７】
透明導電膜５上には、下地層である透明導電膜５が露出するように所定形状の開口部６aを有する樹脂であって、厚み１０〜３０μｍの透明な絶縁層６が形成されている。例えば、絶縁層６は、アクリル樹脂であって、その屈折率は１．５〜２．２である。絶縁層６の開口部６aから露出する透明導電膜５上には、メッキ法により厚み５μｍのＮｉ層、厚み１０μｍのＣｕ層、及び厚み２μｍのＮｉ層がこの順序で作製された厚み１７μｍの第１の電極７が開口部６ａの周囲を覆うように丸みを帯びて形成されている。
【００１８】
第１の電極７は、互いに平行に配置されてなる複数のフィンガー電極７ａと互いに平行に配置されてなる２本のバスバー電極７ｂ、７ｂとから一体的に構成されており、複数のフィンガー電極７ａは、２本のバスバー電極７ｂと直交配置されている。
【００１９】
例えば、フィンガー電極７ａは、それぞれ厚み４０μｍ、幅５０μｍの直線状であって、互いに２ｍｍ間隔で配置されており、バスバー電極７ｂは、それぞれ厚み４０μｍ、幅１ｍｍの直線形状である。
【００２０】
また、ｎ型単結晶シリコン基板２のテクスチャー構造を有する第２の主面上には、厚み５ｎｍ〜２０ｎｍのi型アモルファスシリコン層８、厚み１０ｎｍ〜５０ｎｍのｎ型アモルファスシリコン層９、及び厚み７０μｍ〜１００ｎｍの透明導電膜層１０がこの順序に形成されている。
【００２１】
透明導電膜層１０上には、下地層である透明導電膜層１０が露出するように所定形状の開口部１１aを有する樹脂であって、厚み２０μｍの透明な絶縁層１１が形成されている。例えば、絶縁層１１は、アクリル樹脂であって、その屈折率は１．５〜２．２である。
【００２２】
絶縁層１１の開口部１１aから露出する透明導電膜層１０上には、メッキ法により厚み５μｍのＮｉ層、厚み１０μｍのＣｕ層、及び厚み２μｍのＮｉ層がこの順序で作製された厚み１７μｍの第２の電極１２が開口部１１ａの周囲を覆うように丸みを帯びて形成されている。
【００２３】
第２の電極１２は、互いに平行に配置された複数のフィンガー電極１２ａと互いに平行に配置された２本のバスバー電極１２bとから一体的に構成されており、複数のフィンガー電極１２ａは、２本のバスバー電極１２ｂと直交配置されている。
【００２４】
例えば、フィンガー電極１２ａは、それぞれ厚み４０μｍ、幅５０μｍの直線状であって、互いに２ｍｍ間隔で配置されており、バスバー電極１２ｂは、それぞれ厚み４０μｍ、幅５０ｍｍの直線形状である。
【００２５】
本実施形態では、前記テクスチャー構造はランダムテクスチャー構造であって、多数のピラミッド形状が不規則に配置しており、ピラミッド形状は、その高さ（大きさ）が不揃いであり、隣り合うピラミッドが一部重なりあってもよい。なお、各ピラミッド形状の凸部の頂上部および各ピラミッド間の凹部の谷底部は、丸みを帯びていてもよい。
【００２６】
絶縁層６、１１は、それぞれ保護層として機能すると共に、第１、第２の電極７、１２を形成する際のマスク層としても機能する。
【００２７】
また、絶縁層６、１１は、上記テクスチャー構造の凹凸を覆うように且つ該凹凸より表面が平坦化するように形成され、平坦化層としても機能する。
【００２８】
本実施形態では、基板２は、例えば、約１２５ｍｍ角の略正方形、厚み１００μｍ〜３００μｍ、上記テクスチャー構造を構成する凹凸の最大高低差（表面の凸部の最上点と凹部の最下点の高低差）ｔ１は、例えば約２０μｍを有している。
【００２９】
絶縁層６、１１は、それぞれ表面の最大高低差（表面の凸部の最上点と凹部の最下点の高低差）ｔ２が１μｍ以下であり、前記テクスチャー構造の凹凸の最大高低差（表面の凸部の最上点と凹部の最下点の高低差）ｔ１より小さく、滑らかに形成されている。
【００３０】
本実施形態では、電極７、１２はそれぞれ開口部６ａ、１１ａに露出した透明導電膜層５、１０に直接形成されているので、接触抵抗が低くなる。
【００３１】
また、電極７、１２は、開口部６ａ、１１ａに露出した透明導電膜層５、１０上の開口部６ａ、１１ａの周囲を覆うように絶縁層６、１１上に幅広に形成されているので、開口部６ａ、１１ａより水分等の不純物が太陽電池セル１中に入るのを防止できる。
【００３２】
次に、本実施形態の太陽電池セル１の製造方法について図３を用いて説明する。
【００３３】
最初に、図示しないが、ｎ型単結晶シリコン基板２を用意し、基板２の表面全域にＮａＯＨ水溶液からなるエッチング液を用いたウェットエッチングによりランダムテクスチャー構造を形成し、互いに対向するランダムテクスチャー構造を有する第１、第２の主面を有するｎ型単結晶シリコン基板２を準備する。
【００３４】
次に、図３（ａ）を参照して、ＣＶＤ法（化学気相成長法）等により、基板２のテクスチャー構造を有する第１の主面上に、i型アモルファスシリコン層３及びｐ型アモルファスシリコン層４をこの順序で形成すると共に、基板２のテクスチャー構造を有する第２の主面上に、i型アモルファスシリコン層８及びｎ型アモルファスシリコン層９をこの順序で形成する。
【００３５】
その後、スパッタ法又はイオンプレーティング法によりｐ型アモルファスシリコン層４の上面の全域上に、例えばＳｎ（錫）を含有するＩＴＯ（酸化インジウム）からなる透明導電膜層５を形成すると共に、ｎ型アモルファスシリコン層９の上面の全域上に、例えばＳｎ（錫）を含有するＩＴＯ（酸化インジウム）からなる透明導電膜層１０を形成する。
【００３６】
次に、透明導電膜５の上面の全域上に所定の粘度を有する光硬化性樹脂を用いてスピンコート法、スプレー法、ディッピング法等により樹脂層６を形成する。ここで、所定の粘度を有する光硬化性樹脂として流動性のある液体状のアクリル樹脂等の樹脂を用いることにより、樹脂層６が透明導電膜層５上の全面に形成される。
【００３７】
その後、図３（ｂ）を参照して、所定形状の開口部を有する絶縁層を形成するために、樹脂層６上に所定部分に選択的に光照射を行うためのフォトマスクＭを樹脂層６から１０〜１５μｍ離間させた状態で、例えば波長３０００ｎｍ以下のＵＶ光（紫外線）を樹脂層６に照射する。ここで、ＵＶ光（紫外線）が照射された部分の樹脂層６は硬化し、照射されていない部分の樹脂層６は硬化されない。
【００３８】
その後、図３（ｃ）を参照して、アセトン、ピロリドン等の有機溶剤により樹脂層６を現像してＵＶ光（紫外線）が照射されていない部分の樹脂層６を除去し、開口部６ａを有する透明な絶縁層６を形成する。
【００３９】
ここで、絶縁層６は基板２のテクスチャー構造に対応した透明導電膜層５の凹部を埋めるようにしつつ、その表面の最大高低差（表面の凸部の最上点と凹部の最下点の高低差）ｔ２が前記テクスチャー構造の凹凸の高低差（表面の凸部の最上点と凹部の最下点の高低差）ｔ１より小さくなるように形成される。
【００４０】
次に、第１の主面上と同様に、透明導電膜層１０の上面の全域上に所定の粘度を有する光硬化性樹脂を用いてスピンコート法、スプレー法、ディッピング法等により樹脂層１１を形成する。ここで、所定の粘度を有する光硬化性樹脂として流動性のある液体状のアクリル樹脂等の樹脂を用いることにより、樹脂層１１が透明導電膜層１０上の全面に形成される。
【００４１】
その後、図４（ａ）を参照して、所定形状の開口部を有する絶縁層を形成するために、樹脂層１１上に所定部分に光照射を行うフォトマスクＭを樹脂層１１から１０〜１５μｍ離間させた状態で、波長３００ｎｍ以下のＵＶ光（紫外線）を樹脂層１１に照射する。ここで、ＵＶ光（紫外線）がが照射された部分の樹脂層１１は硬化し、照射されていない部分の樹脂層１１は硬化されない。
【００４２】
その後、図４（ｂ）を参照して、アセトン、ピロリドン等の有機溶剤により樹脂層１１を現像して上記照射されていない部分の樹脂層１１を除去し、開口部１１ａを有する透明な絶縁層１１を形成する。
【００４３】
ここで、基板２のテクスチャー構造に対応した透明導電膜層１０の凹部を埋めるように絶縁層１１はその表面の最大高低差（表面の凸部の最上点と凹部の最下点の高低差）ｔ２が前記テクスチャー構造の凹凸の高低差（表面の凸部の最上点と凹部の最下点の高低差）ｔ１より小さく形成される。
【００４４】
そして、図４（ｃ）を参照して、開口部６aを備えた絶縁層６及び開口部１１aを備えた絶縁層１１をマスクとして、開口部６a、１１aに露出した透明導電膜層５、１０上にそれぞれ電極７、１２をメッキ法により形成し、図１に示す太陽電池セル１を完成する。
【００４５】
本実施形態では、電極７、１２は、電解メッキ法により一層目としてＮｉ層を厚み５μｍで形成し、二層目としてＣｕ層を厚み１０μｍので形成し、三層目としてＮｉ層を厚み２μｍで形成して、Ｎｉ/Ｃｕ/Ｎｉの三層構造からなり、開口部６ａ、１１ａに露出した透明導電膜層５、１０上に開口部６ａ、１１ａの周囲を覆うように丸みを帯びて形成される。
【００４６】
本実施形態の製造方法では、開口部６aを備えた透明な絶縁層６及び開口部１１aを備えた透明な絶縁層１１を樹脂を用いて形成するので、スパッタ法やＣＶＤ法により成膜形成される無機膜に比べて、厚みを大きくすることが容易であり、また絶縁層６、１１は、上記テクスチャー構造の凹凸を覆うように且つ該凹凸より表面が平坦化するように凹部を埋めつつ滑らかに形成することが可能である。
【００４７】
従って、電解メッキ法により電極７、１２を形成する際、上記テクスチャー構造の凹凸の凸部による電界集中を分散することができ、該凸部上の絶縁層６、１１上の不所望な部分にメッキされるのを抑制できる。この結果、電極７、１２は開口部６ａ、１１ａにそれぞれ露出した透明導電膜層５、１０上に選択性良く形成することができる。
【００４８】
また、上述したように、開口部６aを備えた透明な絶縁層６及び開口部１１aを備えた透明な絶縁層１１は、電極７、１２の形成時のマスク層として機能する他、太陽電池セル１の保護層として機能もする。
【００４９】
加えて、メッキ電極７、１２の一層はＣｕのマイグレーションを防ぐためにＮｉ/Ｃｕ/Ｎｉの三層構造をとっている。他にもＮｉ代わりにＡｇ、Ｓｎ等適宜使用でき、Ａｇ/Ｃｕの二層構造のメッキ電極７、１２を用いることも可能である。
【００５０】
更に、絶縁層６、１１は透明であるため太陽電池セル１の光入射面である第１の主面側及び太陽電池セル１の光入射面とは反対側である第２の主面側に光が入射しやすい。
（第２の実施形態）
以下、図面を参照しながら、本発明の第２の実施形態に係る太陽電池セルの製造方法について、詳細に説明する。
【００５１】
図５〜図６を参照して、本実施形態に係る太陽電池セル１５の構成について説明する。図５（ａ）は太陽電池セル１５の裏面側平面図、図５（ｂ）は太陽電池セル１５の表面側平面図、図６は図５（ａ）、（ｂ）のＡ−Ａ’に沿った太陽電池セル１５の拡大断面図である。
【００５２】
図中、太陽電池セル１５は、ｎ型単結晶シリコン基板２０のテクスチャー構造を有する光入射面側である第１の主面上には、窒化シリコン層からなるパッシベーション層３０が形成されている。
【００５３】
また、太陽電池セル１５の光入射面とは反対側である第２の主面上には、透明導電膜層５０が形成されている。透明導電膜５０上には、開口部６０aを有してなる樹脂からなる厚み１０〜３０μｍの透明な絶縁層６０が形成されている。例えば、絶縁層６０は、アクリル樹脂であって、その屈折率は１．５〜２．２である。
【００５４】
ｎ型単結晶シリコン基板２０の第２の主面側には、所定形状のｐ型領域７０及びｎ型領域８０がくし歯状に形成されている。ｐ型領域７０とｎ型領域８０とは、方向Ｙに垂直な方向Ｘに沿って交互に配列される。
【００５５】
絶縁層６０の開口部６０aから露出する透明導電膜５０上には、メッキ法により厚み５μｍのＮｉ層、厚み１０μｍのＣｕ層、及び厚み２μｍのＮｉ層がこの順序で作製されてなる電極７０ａ、８０ａが形成されている。
【００５６】
次に、本実施形態に係る太陽電池セル１５の製造方法について図７を用いて説明する。
【００５７】
最初に、図示しないが、ｎ型単結晶シリコン基板２０を用意し、基板２０の第１の主面上の全域のみにＮａＯＨ水溶液からなるエッチング液によるウェットエッチングによりランダムテクスチャー構造を形成したｎ型単結晶シリコン基板２を準備する。
【００５８】
次に、図７（ａ）を参照して、ＣＶＤ法等により、ｎ型単結晶シリコン基板２０の第１の主面上に窒化シリコン層からなるパッシベーション層３０を形成する。
【００５９】
次に、図示はしないが、ｎ型単結晶シリコン基板２０の第２の主面上に成膜したＢＳＧ（ボロン・シリケートガラス）からボロンの熱拡散及びＰＳＧ（リン・シリケートガラス）からリンの熱拡散を行い、その後、第２の主面上に形成された不要なガラスを除去し、図７（ａ）に示すようなｎ型単結晶シリコン基板２０の第２の主面の所定領域にｐ型領域７０及びｎ型領域８０を形成する。
【００６０】
その後、スパッタ法又はイオンプレーティング法により金属マスクを介してｐ型領域７０及びｎ型領域８０の上面の全域上に、例えばＳｎ（錫）を含有するＩＴＯ（酸化インジウム）からなる透明導電膜層５０を形成する。ここで、ｐ型領域７０及びｎ型領域８０の上面の全域上以外には透明導電膜層５０は形成されない。
【００６１】
次に、ｎ型単結晶シリコン基板２０の第２の主面上の全域上に所定の粘度を有する光硬化性樹脂を用いてスピンコート法、スプレー法、ディッピング法等により樹脂層６０を形成する。ここで、所定の粘度を有する光硬化性樹脂として流動性のある液体状のアクリル樹脂等の樹脂を用いることにより、樹脂層６０がｎ型単結晶シリコン基板２０の第２の主面上の全面にほぼ均一に形成される。
【００６２】
その後、図７（ｂ）を参照して、所定形状の開口部を有する絶縁層を形成するために、樹脂層６０上に所定部分に光照射を行うフォトマスクＭを樹脂層６０から１０〜１５μｍ離間させた状態で、例えば波長３００ｎｍ以下のＵＶ光（紫外線）を樹脂層６０に照射する。ここで、ＵＶ光（紫外線）が照射された部分の樹脂層６０は硬化し、照射されていない部分の樹脂層６０は硬化されない。
【００６３】
その後、図７（ｃ）を参照して、アセトン、ピロリドン等の有機溶剤により樹脂層６０を現像して上記照射されていない部分の樹脂層６０を除去し、開口部６０ａを有する透明な絶縁層６０を形成する。
【００６４】
そして、図７（ｄ）を参照して、開口部６０ａを備えた絶縁層６０をマスクとして、開口部６０ａに露出した透明導電膜５０上に電極７０ａ、８０ａをメッキ法により形成し、図５、６に示す太陽電池セル１５を完成する。本実施形態では、電極７０ａ、８０ａは、電解メッキ法により、一層目としてＮｉ層を厚み５μｍで形成し、二層目としてＣｕ層を厚み１０μｍで形成し、三層目としてＮｉ層を厚み２μｍで形成して、Ｎｉ/Ｃｕ/Ｎｉの三層構造からなる電極７０ａ、８０ａを形成する。電極７０ａ、８０ａは、開口部６０ａに露出した透明導電膜層５０上に開口部６０ａの周囲を覆うように丸みを帯びて形成される。
【００６５】
本実施形態の製造方法では、開口部６０aを備えた透明な絶縁層６０を樹脂を用いて形成するので、スパッタ法やＣＶＤ法により成膜形成される無機膜に比べて、厚みを大きくすることが容易である。
【００６６】
また、上述したように、開口部６０aを備えた透明な絶縁層６０は、電極７０ａ、８０ａの形成時のマスク層として機能する他、太陽電池セル１５の保護層としても機能もする。
【００６７】
加えて、電極７０ａ、８０ａに含まれるＮｉはＣｕのマイグレーションを防ぐためにＮｉ/Ｃｕ/Ｎｉの三層構造をとっている。他にもＮｉ代わりにＡｇ、Ｓｎ等適宜使用でき、Ａｇ/Ｃｕの二層構造の電極７０ａ、８０ａを用いることも可能である。
【００６８】
更に、絶縁層６０は透明であるため、太陽電池セル１５の光入射面とは反対側である第２の主面側に光が入射しやすい。
【００６９】
なお、本実施形態では、ｎ型単結晶シリコン基板２０の光入射面側である第１の主面上にのみテクスチャー構造を形成したが、光入射面とは反対側の第２の主面上にもテクスチャー構造を形成してもよい。
【００７０】
図８〜１０を参照して、本発明の一実施形態に係る太陽電池モジュール１００を説明する。１００は、本発明の一実施形態に係る太陽電池セル１を備えた太陽電池モジュール１００であり、太陽電池モジュール１００は、白板強化ガラス等の透明な表面側カバー１１、ポリエチレンテレフタレート（ＰＥＴ）等の樹脂フィルムからなる耐候性の裏面側カバー１２、表面側カバー１１と裏面側カバー１２の間に、複数の太陽電池セル１がＳｎ-Ａｇ-ＣｕやＳｎ-Ｐｂ等の半田層で表面が被覆されてなる平板銅線等からなるストリップ状（帯状）の導電性接続部材１３により電気的に直列接続されてなる直線状の太陽電池群１４がエチレンビニルアセテート（ＥＶＡ）等の充填材１５を介して配置されてなる板状の構成体と、該構成体を支持するアルミニウム等からなる金属製枠体１６から構成されている。
【００７１】
太陽電池群１４は互いに並列に配置され、全ての太陽電池群１４が電気的に直列接続するように、所定の隣り合う太陽電池群１４の一方端側の導電性接続部材１３が半田層で表面が被着された平板銅線等からなるストリップ状の導電性接続部材１７によって半田接続されると共に、他の所定の隣り合う太陽電池群１４の他方端側の導電性接続部材１３が半田層で表面が被覆された平板銅線等からなるＬ字状の導電性接続部材１８、１９と半田接続されている。この構成により、太陽電池モジュール１００の複数の太陽電池セル１はマトリックス状に配置される。
【００７２】
最外側の太陽電池群１４中の電力取り出し側の両最端の太陽電池セル１の接続部材１３には、太陽電池モジュール１００から電気出力を取り出すための半田層で表面が被着された平板銅線等からなるＬ字状の接続部材（出力取り出し用接続部材）２０、２１がそれぞれ半田接続されている。
【００７３】
なお、Ｌ字状の接続部材１８、１９とＬ字状の接続部材２０、２１との間、Ｌ字状の接続部材１９とＬ字状の接続部材２１との間で交差する部分は、図示しないポリエチレンテレフタレート（ＰＥＴ）等の絶縁シートなどの絶縁部材を介在させている。
【００７４】
また、図示しないが、Ｌ字状の接続部材１８、１９、２０、２１の先端側部分は、裏面側カバー１２の切り欠き（図示しない）を介して太陽電池モジュール１００の裏面側上部側中央に位置する端子ボックス２２内に導かれている。端子ボックス内２２において、Ｌ字状の接続部材２０とＬ字状の接続部材１８の間、Ｌ字状の接続部材１８とＬ字状の接続部材１９の間、およびＬ字状の接続部材１９とＬ字状の接続部材２１の間は、バイパスダイオード（図示しない）で接続されている。
【００７５】
次に、本実施形態に係る太陽電池モジュール１００の製造方法を説明する。
【００７６】
最初に、隣り合う太陽電池セル１の一方の太陽電池セル１のバスバー電極７ｂ上および他方の太陽電池セル１のバスバー電極１２ｂ上に導電性接続部材１３を半田接続させて太陽電池群１４を作製する。
【００７７】
次に、太陽電池群１４を複数準備し、導電性接続部材１７、Ｌ字状の導電性接続部材１８、１９、、２０、２１を取り付けた構造体を作製した後、表面側カバー１１、充填材となる封止シート、該構造体、充填材となる封止シート、裏面側カバー１２の順に積層し、真空状態で、１５０℃で１０分間加熱圧着する。その後、１５０℃で１時間加熱することで、前記充填材を完全に硬化させる。
【００７８】
最後に、端子ボックス２２、金属枠体８をとりつけ、太陽電池モジュール１００を完成する。
【００７９】
本実施形態の太陽電池モジュール１００の製造方法では、絶縁層６、１１の最大高低差（表面の凸部の最上点と凹部の最下点の高低差）ｔ２を前記テクスチャー構造の凹凸の最大高低差（表面の凸部の最上点と凹部の最下点の高低差）ｔ１より小さくして、滑らかに形成しているので、導電性接続部材１３を接続する際の応力を緩和し、セル割れを防止する。
【００８０】
また、保護層として残した絶縁層６、１１が透明であるため、絶縁層６、１１の屈折率の範囲が１．５〜２．２で透光性を有し、且つ充填材の屈折率以上になるので、入射光を効率良く閉じ込め、出力が向上するのに寄与する。
【００８１】
なお、他の実施形態の太陽電池セル１５を用いた場合でも、光入射面とは反対側の第２の主面に充填材を介した太陽電池モジュールの構成により、本実施形態の太陽電池モジュール１００と同様の効果を奏する。
【００８２】
また、樹脂からなる絶縁層として、液体状のアクリル樹脂を用いたが、これ以外にも透光性且つ液体状若しくはそれに準ずる光硬化性樹脂ならエポキシ樹脂、ウレタン樹脂等が適宜使用可能である。
【００８３】
更に上記各実施形態では、ＵＶ光を絶縁層に一回だけ照射して硬化させたが、絶縁層に二回以上照射することも可能である。
【００８４】
加えて、樹脂層６、１１、６０のパターニングにオフセット印刷を用いて予め行うことも可能である。その場合、樹脂層６、１１、６０は光や熱により硬化させる。
【００８５】
また、本実施形態のメッキ電極の形成方法では、電解メッキ法により電極７、１２、７０ａ、８０ａを形成したが、無電解メッキ法により形成してもよい。
【００８６】
本発明は、太陽電池セルの構造に限定されず、多結晶太陽電池セル等の種々の太陽電池セルに適宜利用可能である。
【００８７】
本発明の太陽電池モジュールは、上記した各実施形態に限定されず、例えば、枠体を備えない構成であってもよい。
【００８８】
また、本発明の太陽電池モジュールは、両面受光型太陽電池モジュールであってよく、例えば、表面側カバー及び裏面側カバーともガラス板であってもよい。
【００８９】
なお、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００９０】
１、１０  太陽電池セル
２、２０  ｎ型シリコン単結晶基板
５、１０  透明導電膜層
６、１１、６０  絶縁層
７、１２、７０ａ、８０ａ  電極
【図１】
0005958765.tif 000002
【図２】
0005958765.tif 000003
【図３】
0005958765.tif 000004
【図４】
0005958765.tif 000005
【図５】
0005958765.tif 000006
【図６】
0005958765.tif 000007
【図７】
0005958765.tif 000008
【図８】
0005958765.tif 000009
【図９】
0005958765.tif 000010
【図１０】
0005958765.tif 000011
【図１１】
0005958765.tif 000012